(57)【要約】【課題】  現像・転写処理したトナー層の厚さが薄いため、トナーの転写効率が高く、かつ小型定着機でトナーを定着でき、また高温、高湿下での印刷濃度の低下や「くすみ」を向上させることができる電子写真用カラー用トナー母粒子及びトナー粒子を提供することを目的とする。【解決手段】  発色樹脂粉体Ａと、樹脂Ｂと、ワックスと、電荷制御剤と、発色樹脂粉体Ｃを含み、前記発色樹脂粉体Ａは、分子中に発色団及び／又は助色団を有する物質で樹脂ａを加熱混練し、分散、粉砕させたものであり、前記発色樹脂粉体Ｃは、顔料若しくは該顔料と樹脂ｃを加熱混練し、分散、粉砕させた粉体のいずれかであることを特徴とする電子写真用トナー母粒子を用いる。【選択図】        なし【特許請求の範囲】
【請求項１】
発色樹脂粉体Ａと、樹脂Ｂと、ワックスと、電荷制御剤と、発色樹脂粉体Ｃを含み、
前記発色樹脂粉体Ａは、分子中に発色団及び／又は助色団を有する物質で樹脂ａを加熱混練し、分散、粉砕させたものであり、
前記発色樹脂粉体Ｃは、顔料若しくは該顔料と樹脂ｃを加熱混練し、分散、粉砕させた粉体のいずれかであることを特徴とする電子写真用トナー母粒子。
【請求項２】
前記樹脂ａのガラス転移温度が、前記樹脂Ｂのガラス転移温度よりも低いことを特徴とする請求項１に記載の電子写真用トナー母粒子。
【請求項３】
前記樹脂ａと前記樹脂Ｂと前記樹脂ｃのいずれか１つが、スチレン樹脂、アクリル樹脂、スチレンアクリル共重合体樹脂、ポリエステル樹脂、及びエポキシ樹脂からなる群から選択される少なくとも１種以上の樹脂であることを特徴とする請求項１又は２に記載の電子写真用トナー母粒子。
【請求項４】
前記ワックスのガラス転移温度が、前記樹脂ａ、前記樹脂Ｂ、及び前記樹脂ｃのガラス転移温度のいずれよりも低いことを特徴とする請求項１〜３のいずれか１項に記載の電子写真用トナー母粒子。
【請求項５】
前記ワックスが、ポリプロピレンワックス及びポリエチレンワックスからなる群から選択される少なくとも１種以上のワックスであることを特徴とする請求項１〜４のいずれか１項に記載の電子写真用トナー母粒子。
【請求項６】
請求項１〜５のいずれか１項に記載の前記電子写真用トナー母粒子に、表面疎水化処理金属酸化物を添加してなることを特徴とする電子写真用トナー粒子。
【発明の詳細な説明】
【技術分野】
【０００１】
本発明は、電子写真装置に用いるカラー用トナー母粒子及びトナー粒子に関する。
【背景技術】
【０００２】
従来より、画像形成方式としてインクジェット方式、熱転写方式、電子写真方式等の多くの方式がある。インクジェット方式は、液体に「顔料」や「染料」を分散させて小さなインク粒にして、媒体である紙に打ち込み画像を形成する。また、熱転写方式は、ベースに塗布したインクを紙に溶融転写させて画像を形成する。しかし、これらの方式は、印刷コストと印刷スピードが遅いなどの欠点があるため、電子写真方式が現在の主流となっている。
【０００３】
電子写真方式は、感光体と呼ばれる光半導体を一様に帯電し、レーザースキャナーと呼ばれる光露光装置で画像形成部を露光させて静電潜像を形成させる。次いで、露光部分に摩擦帯電させた粉体トナーを選択的に付着させて可視像化し、トナーを紙に転写させて熱溶融定着させるものである。
従来のトナーインクは、白黒用としてカーボンを樹脂中に分散させたものが用いられていた。そして、電子写真装置のカラー化に伴い、トナーに「顔料」粒子を分散させたものが用いられている。近年の電子写真装置の小型化により、トナー消費量を低減させ少量のトナーで発色させるため、トナー粒子の小粒径化と高濃度の「顔料」添加が提案されている（例えば特許文献１参照）。
【特許文献１】特開昭６１−５１１５６号公報
【発明の開示】
【発明が解決しようとする課題】
【０００４】
しかしながら、特許文献１に係るトナー粒子中の「顔料」は、その構造から平均粒径が０．１μｍ程度であると最も発色特性が良好であるため、平均粒径をこれよりも小さくすることができない。そして、このトナー粒子をカラープリンターに応用するとシアン、マゼンタ、イエローの３色を重ね合わせて現像・転写処理する必要があり、白黒用トナーの３倍の量のトナーを溶融するため、転写効率が低下し定着機や電子写真装置全体を大型化しなければならないという問題があった。
また、電子写真用トナーの着色力を上げて少量のトナーで発色させる場合、通常の「顔料」添加量の２倍以上の量をトナーに添加すると「顔料」の分散が不充分になるため、光がトナー層中を通過する際「顔料」によりある一定波長の成分が選択的に吸収されるだけでなく「顔料」粒子により屈折反射されて、色の「くすみ」を発生するという問題もあった。
【０００５】
本発明は、上記従来技術の問題点に鑑み、現像・転写処理したトナー層の厚さが薄いため、トナーの転写効率が高く、かつ小型定着機でトナーを定着でき、また高温、高湿下での印刷濃度の低下や「くすみ」を向上させることができる電子写真用カラー用トナー母粒子及びトナー粒子を提供することを目的とする。
【課題を解決するための手段】
【０００６】
かかる課題を解決するため、
請求項１にかかる発明は、発色樹脂粉体Ａと、樹脂Ｂと、ワックスと、電荷制御剤と、発色樹脂粉体Ｃを含み、前記発色樹脂粉体Ａは、分子中に発色団及び／又は助色団を有する物質で樹脂ａを加熱混練し、分散、粉砕させたものであり、前記発色樹脂粉体Ｃは、顔料若しくは該顔料と樹脂ｃを加熱混練し、分散、粉砕させた粉体のいずれかであることを特徴とする電子写真用トナー母粒子である。
【０００７】
請求項２にかかる発明は、前記樹脂ａのガラス転移温度が、前記樹脂Ｂのガラス転移温度よりも低いことを特徴とする請求項１に記載の電子写真用トナー母粒子である。
【０００８】
請求項３にかかる発明は、前記樹脂ａと前記樹脂Ｂと前記樹脂ｃのいずれか１つが、スチレン樹脂、アクリル樹脂、スチレンアクリル共重合体樹脂、ポリエステル樹脂、及びエポキシ樹脂からなる群から選択される少なくとも１種以上の樹脂であることを特徴とする請求項１又は２に記載の電子写真用トナー母粒子である。
【０００９】
請求項４にかかる発明は、前記ワックスのガラス転移温度が、前記樹脂ａ、前記樹脂Ｂ、及び前記樹脂ｃのガラス転移温度のいずれよりも低いことを特徴とする請求項１〜３のいずれか１項に記載の電子写真用トナー母粒子である。
【００１０】
請求項５にかかる発明は、前記ワックスが、ポリプロピレンワックス及びポリエチレンワックスからなる群から選択される少なくとも１種以上のワックスであることを特徴とする請求項１〜４のいずれか１項に記載の電子写真用トナー母粒子である。
【００１１】
請求項６にかかる発明は、請求項１〜５のいずれか１項に記載の前記電子写真用トナー母粒子に、表面疎水化処理金属酸化物を添加してなることを特徴とする電子写真用トナー粒子である。
【発明の効果】
【００１２】
本発明のトナー母粒子及びトナー粒子によれば、現像・転写処理したトナー層の厚さが薄く、トナーの転写効率が高く、かつ小型定着機でトナーを定着することができ、また高温、高湿下での印刷濃度や「くすみ」を向上させることができる。
【発明を実施するための最良の形態】
【００１３】
本発明の電子写真用トナー母粒子は、発色樹脂粉体Ａと、樹脂Ｂと、ワックスと、電荷制御剤と、発色樹脂粉体Ｃを含むものである。
【００１４】
本発明の発色樹脂粉体Ａは、「分子中に発色団及び／又は助色団を有する物質」で樹脂ａを加熱混練し、分散、粉砕させたものである。「分子中に発色団及び／又は助色団を有する物質」とは、分子レベルで発色する物質をいい、いわゆる「染料」である。具体的には、アシッドイエロー２３、ダイレクトブルー８６、１９９等の「染料」が挙げられる。そのなかでも、発色、安定性の観点から、塩基性染料のメチレンブルーが好ましい。
ここで、「発色団」とは、有機化合物（特に芳香族化合物）に結合した不飽和結合をもつ原子団をいい、例えば、＞Ｃ＝Ｃ＜、＞Ｃ＝Ｏ、＞Ｃ＝Ｎ、＞Ｃ＝Ｓ、−Ｎ＝Ｎ−、−Ｎ＝Ｏ、−Ｎ＋（Ｏ−）＝Ｏ、−Ｎ＝ＮＯ−などが挙げられる。また、「助色団」とは、発色団だけを含む色原体に導入することにより色を深くまた濃くし、同時に染着性を与える原子団をいう。このようなものとして、例えば、−ＯＨ、−ＯＲ、−ＮＨ２、−ＮＨＲ（Ｒはアルキル基）、−ＮＡｒ２（Ａｒはアリール(ａｒｙｌ)基）、−ＳＯ３Ｈ、−ＣＯＯＨ等が挙げられる。
電子写真用トナーの着色剤として「染料」を用いることで、少量の添加量でも発色させることができるため、「くすみ」を低減することができる。また、従来の「顔料」のみを着色剤に用いると、現像・転写処理したカラー用トナー層の厚さは白黒用トナーの３倍の厚さであったが、本発明における「染料」を用いることで、現像・転写処理したトナー層の厚さをその１/３の１０μｍ以下に薄くすることができるため、定着機を小型化することができる。
【００１５】
この樹脂ａには、一般にトナーの製造に適するいかなる種類の樹脂でも用いられる。例えば、ポリスチレン、ポリ−ｐ−クロルスチレン、ポリビニルトルエンのようなスチレン置換体の単重合体、スチレン−ｐ−クロルスチレン共重合体、スチレン−ビニルトルエン共重合体、スチレン−ビニルナフタリン共重合体、スチレン−α−クロルメタクリル酸メチル共重合体等のスチレン系共重合体、ポリ塩化ビニル、フェノール樹脂、天然変性フェノール樹脂等が挙げられる。スチレン系共重合体のスチレンモノマーに対するコモノマーとして、アクリル酸メチル、アクリル酸オクチル等があり、架橋剤としては、ジビニルベンゼンのような芳香族ジビニル化合物や１，３−ブタンジオールジメタクリレートのようなカルボン酸エステルやその混合物を用いることができる。
そのなかでも、樹脂ａには、スチレン樹脂、アクリル樹脂、スチレンアクリル共重合体樹脂、ポリエステル樹脂、及びエポキシ樹脂からなる群から選択される少なくとも１種以上の樹脂であることが好ましい。樹脂ａとして、スチレン樹脂、アクリル樹脂、スチレンアクリル共重合体樹脂、ポリエステル樹脂、及びエポキシ樹脂からなる群から選択される少なくとも１種以上の樹脂を用いることで、トナーの定着性とオフセット特性及び発色性を向上させることができる。
【００１６】
樹脂ａの平均粒径は０．０１〜１μｍであるのが好ましい。樹脂ａの平均粒径を０．０１〜１μｍとするのは、平均粒径が０．０１μｍより小さいと樹脂ａが着色しにくいからである。また、平均粒径が１μｍより大きいとトナー母粒子中に樹脂ａが分散しにくいからである。
【００１７】
本発明で用いられる樹脂ａは、溶融粘度が低い樹脂であることが好ましい。樹脂ａの溶融粘度が低いと、「染料」で樹脂ａを染色する際に、共に添加する分散剤を少量とすることができ、分散剤が有する吸水性の問題を防止することができる。
さらに、本発明で用いられる樹脂ａは、そのガラス転移温度が、樹脂Ｂのガラス転移温度よりも低いことが好ましい。樹脂ａのガラス転移温度が、樹脂Ｂのガラス転移温度よりも低いと、樹脂ａから作製した発色樹脂粉体Ａと樹脂Ｂとを溶融混練する際に、発色樹脂粉体Ａを樹脂Ｂ中に容易に分散させることができる。
【００１８】
樹脂ａから作製した本発明の発色樹脂粉体Ａには、「分子中に発色団及び／又は助色団を有する物質」（染料）と樹脂ａの他に、分散剤を添加することができる。このような分散剤としては、イソシアネート等の界面活性剤が挙げられる。分散剤を添加することで、「染料」を樹脂ａに良好に分散させることができる。
【００１９】
本発明で用いられる樹脂Ｂには、トナーの製造に適するいかなる種類の樹脂も用いることができ、具体的には前述した樹脂ａと同じ樹脂が挙げられる。
そのなかでも、樹脂Ｂには、スチレン樹脂、アクリル樹脂、スチレンアクリル共重合体樹脂、ポリエステル樹脂、及びエポキシ樹脂からなる群から選択される少なくとも１種以上の樹脂であることが好ましい。これらの樹脂を用いることで、樹脂ａと同様にトナーの定着性とオフセット特性及び発色性向上の効果を得ることができる。
【００２０】
本発明で用いられるワックスには、一般にトナー粒子の製造に適するいかなる種類のワックスでも用いることができる。このようなワックスとして、パラフィンワックス及びその誘導体、ポリオレフィンワックス及びその誘導体等が挙げられる。特に、溶融特性に優れる観点から、ポリプロピレンワックス及びポリエチレンワックスからなる群から選択される少なくとも１種以上のワックスであることが好ましい。
【００２１】
また、これらのワックスのガラス転移温度は、樹脂ａ、樹脂Ｂ、及び樹脂ｃのガラス転移温度のいずれよりも低いことが好ましい。ワックスのガラス転移温度が、樹脂ａ、樹脂Ｂ、及び樹脂ｃのガラス転移温度のいずれよりも低いと、定着時に定着ローラーにトナーがオフセット付着するのを防止することができ、紙の分離性を向上させることができる。
【００２２】
本発明で用いられる電荷制御剤とは、トナーに摩擦電気特性を与えるため、電荷発生サイトを有する物質をいう。このような電荷制御剤として、有機金属化合物を用いることができる。特に、気化性や昇華性を有する有機化合物を対イオン等の形態で含有するものが好ましい。このような有機金属化合物としては、［化１］又は［化２］に示すアゾ系金属錯体が挙げられる。
【００２３】
【化１】
2005181909.tif 000002
【００２４】
【化２】
2005181909.tif 000003
【００２５】
ここで、Ａｒは、アリール基を示し、具体的には、ナフチル基やフェニル基又置換基を有するこれらの基等である。また、Ｍは、配位金属を意味し、具体的には配位数６のＣｒ、Ｃｏ、Ｎｉ、Ｍｎ、Ｆｅ、Ａｌ、Ｔｉ、Ｓｃ等が挙げられる。Ｘ，Ｘ’、Ｙ，Ｙ’は、−Ｏ−、−ＣＯ−、−ＮＨ−、−ＮＲ−（Ｒは、炭素数１〜５のアルキル基）をいう。また、Ｋ＋は、水素イオン、ナトリウムイオン、カリウムイオンや脂肪族アンモニウムイオン等又はそれらの混合イオンをいう。
電荷制御剤は、樹脂ａ、樹脂Ｂ、及び樹脂ｃの総量に対して、０．５〜７質量%の範囲で添加するのが好ましい。
【００２６】
本発明における発色樹脂粉体Ｃとは、顔料若しくは該顔料と樹脂ｃを加熱混練し、分散、粉砕させた粉体のいずれかである。「顔料」とは、結晶構造によって発色する物質をいう。具体的には、ジスアゾイエロー、カーミン６Ｂ、銅フタロシアニンのような有機顔料等が挙げられる。本発明において、着色剤に「染料」と共に「顔料」を用いることで、少量の着色剤で発色させることができ、またトナーの耐候性を向上させることができる。
【００２７】
また、樹脂ｃは、トナーの製造に適するいかなる種類の樹脂も用いることができ、具体的には前述した樹脂ａ及び樹脂Ｂと同じ樹脂が挙げられる。
そのなかでも、樹脂ｃには、スチレン樹脂、アクリル樹脂、スチレンアクリル共重合体樹脂、ポリエステル樹脂、及びエポキシ樹脂からなる群から選択される少なくとも１種以上の樹脂であることが好ましい。これらの樹脂を用いることで、樹脂ａと同様にトナーの定着性とオフセット特性及び発色性向上の効果を得ることができる
【００２８】
本発明の電子写真用トナー粒子とは、本発明のトナー母粒子に、帯電安定性向上、流動性向上、耐久性向上を目的として、表面疎水化処理金属酸化物又は表面疎水化処理有機微粒子を添加、静電付着させたものである。
この表面疎水化処理金属酸化物とは、金属酸化物を表面疎水化処理したものである。金属酸化物自体では、表面が親水性であるため、高温高湿時に表面に水分を吸着、吸蔵しやすい。そして、このような金属酸化物をトナー母粒子に添加・付着させると、トナー粒子の抵抗値や流動性が変化する問題がある。トナー粒子の抵抗値や流動性が変化すると、現像特性である画像濃度低下やかぶりの発生及び転写効率を低下させる。このとき、金属酸化物の表面に疎水化処理剤を添加、被覆することにより、トナー粒子の抵抗値や流動性の変化を防止することができる。
このような表面疎水化処理金属酸化物として、例えば、シリカ微粉体、酸化チタン、アルミナ等の金属酸化物を、変性フッ素樹脂、シリコン樹脂、シランカップリング剤等の疎水化処理剤で被覆したものが挙げられる。また、表面疎水化処理有機微粒子としては、上記金属酸化物の代わりに、ポリメチルメタクリレート等の有機化合物の微粒子を用いたものがある。
【００２９】
表面疎水化処理金属酸化物又は表面疎水化処理有機微粒子は、トナー母粒子に対して総量が０．１〜１０質量％、好ましくは０．１〜５質量％添加することができる。トナー母粒子に、表面疎水化処理金属酸化物等を添加することで、トナー粒子の流動性と帯電性を向上させることができる。表面疎水化処理金属酸化物等の平均粒径は０．０１〜０．１μｍであるのが好ましい。
【００３０】
本発明の電子写真用トナー母粒子又はトナー粒子の平均粒径は、５〜１０μｍであるのが好ましい。
【００３１】
本発明のトナー母粒子とトナー粒子を製作するには、公知の方法が用いられる。まず、樹脂ａは、温度制御された反応容器中の水溶媒中に、重合触媒、分散剤、ｐＨ調整剤等の薬剤を分散させ、原料となるモノマーを投入し、アクリル樹脂等を重合させて作製する。この時、樹脂ａは、粒子径０．０１〜１μｍの真球状になるよう作製する。
【００３２】
次いで、染料を含浸させるため、水溶媒中に有機染料を１〜５０質量％の範囲で分散させた染料液を作成する。染料液には、分散剤としてアルコール、界面活性剤、ｐＨ調整剤を０．５〜１０質量％添加してもよい。一般に、プリンターでは、シアン、イエロー、マゼンタの３色、又はこれらに黒を合わせた４色で色を再現するため、その適正な色域を維持するように染料を調整する。
反応容器をウォータージャケットで３５〜６０℃の範囲で温度制御し、作成した染料液に、染料液１００に対して２０〜５０質量％の割合の樹脂ａを撹拌しながら投入し、樹脂ａを染色し、発色樹脂粉体Ａとする。染色時間は、５〜６０分で、染色後中和処理等を行ってもよい。その後、水洗し乾燥させる。その際、粉砕した樹脂ａやスケールを取り除くため、風力分級を行ってもよい。
【００３３】
次いで、樹脂ｃに顔料を溶融混練し、発色樹脂粉体Ｃを作製する。樹脂ｃを１００とすると、顔料を１〜５０質量％の割合で添加する。溶融混練は、樹脂ｃの融点又はガラス転移の温度で行う。または、顔料自身を発色樹脂粉体Ｃとして用いてもよい。次いで、発色樹脂粉体Ｃを仮粉砕し、１０〜１００μｍの粒径にする。
【００３４】
トナー母粒子を製造するには、発色樹脂粉体Ａと、樹脂Ｂと、ワックスと、電荷制御剤と、発色樹脂粉体Ｃと、その他の添加剤とを、ヘンシルミキサー、ボール密等の混合機を用いて充分混合し、加熱ロール、ニーダー、エクストルーダ等の熱加圧混練機を用いて溶融混練する。このときの組成比は、全体量に対して、発色樹脂粉体Ａと発色樹脂粉体Ｃを１〜１０質量％、ワックスを１〜２０質量％、電荷制御剤を０．５〜７質量％、残部を樹脂Ｂとする。また、その際、これらの組成物を、各組成物の融点又はガラス転移温度近傍まで加熱する。この溶融混練工程により、樹脂Ｂ中に発色樹脂粉体Ａ、発色樹脂粉体Ｃ、各種添加剤等を分散、溶解することができる。その後、空冷、水冷等の冷却工程を経た後、粗粉砕、微粉砕、分級をして、本発明のトナー母粒子となる。粉砕の際に発生する微粉は、風力分級器等で分離し、再利用又は廃棄する。
【００３５】
本発明のトナー粒子を製造するには、得られたトナー母粒子をヘンシルミキサー等を用いて表面疎水化処理金属酸化物等を外添処理する。
表面疎水化処理金属酸化物等を０．１〜１０質量％添加し、常温で処理する。複数の外添剤を添加する場合は、個別に処理しても同時に処理してもよい。外添剤の処理により帯電量、流動性や付着特性を制御できる。
なお、「外添処理」とは、微粒子を母粒子の表面に静電気力を主として付着させ母粒子の性質を制御する処理のことである。
【実施例】
【００３６】
以下、実施例により、本発明をさらに詳しく説明する。本発明は、下記実施例に何ら制限されるものではない。
【００３７】
［実施例１〜４］
〈トナーの調整〉
樹脂ａのガラス転移点をパラメータとして、３成分現像システム用トナーを作成した。樹脂ａにはアクリル樹脂を、樹脂Ｂにはポリエステルを用いた。樹脂ａを染色する染料には、塩基性染料のメチレンブルーを用いた。発色樹脂粉体Ｃとして、銅フタロシアニン顔料を用いた。顔料の添加量は、従来のトナー製法における量の１／２にした。電荷制御剤には、［化３］で示した化合物を用いた。実施例１〜４では、樹脂ａと樹脂Ｂのガラス転移温度を各々変化させた。使用した樹脂のガラス転移温度を表１に示す。
また、ワックスには、ポリプロピレンとポリエチレンを用いた。それらの添加量（質量％）を表１に示す。作製したトナー粒子の平均粒径を表１に示す。キャリアーには、平均粒径６５μｍのＣｕ−Ｚｎ系のフェライト粒子の表面をアクリル変性シリコン樹脂で被覆率５０％で被覆したものを用いた。
【００３８】
【化３】
2005181909.tif 000004
【００３９】
【表１】
2005181909.tif 000005
【００４０】
〈トナーの性能評価〉
トナーの色剤分散性は、トナー粒子を透過型電子顕微鏡で断面撮影し、目視で判断した。分散の程度が良好なものを○、やや良好なものを△、色剤が分散していないものを×として評価した。
画像の性能評価には、評価機として、サムスン製ＭＬ３５５０を用いた。その際、感光体の帯電表面電位は−６００Ｖ、露光後電位は−７５Ｖ、現像バイアスは−４００Ｖとした。トナー粒子の帯電量を表１に示す。また、定着前のトナー積層量を１とした。
画像の発色性の評価には、島津製分光光度計ＵＶ−２５５０に積分球ユニット  ＩＳＲ−２２００を取り付けた装置を用いて、作製したサンプル画像の可視領域の全波長について測定を行った。
画像サンプルは、２５ｍｍ×２５ｍｍからなる１パッチを、ソリッド（１００％ドット分布）又は２５％ドット分布で画像印字させた。Ａ４紙上にこれを５パッチ印刷し、各パッチを切断して、その発色性を上記分光光度計で測定した。発色性は、あざやかで「くすみ」が観察できないものを○、やや「くすみ」が見られるものを△、「くすんで」暗い色域のものを×と評価した。
色剤分散性と発色性の評価結果を、表１に示す。
【００４１】
［比較例１〜３］
樹脂ａを添加せず、発色樹脂粉体Ｃの代わりに顔料を用いた以外は、実施例１〜４と同様にトナーを作成した。比較例１では、顔料の添加量を従来のトナー製法と同量とし、表１には顔料１倍添加と表記した。比較例２では、顔料添加量をその２倍、比較例３ではその３倍とした。トナーの性能評価は、実施例１〜４と同様の方法を用いて評価した。また、定着前のトナー積層量は、実施例１〜４を１としたのに対して、比較例１では従来どおりの積層量としたため、４となる。また、比較例２ではトナー積層量は、２．５、比較例３では１とした。各々の平均粒径、帯電量、色剤分散、発色性、トナー積層量を表１に示す。
【００４２】
比較例１は、顔料添加量を１倍、トナー積層量を４とした場合である。比較例１では、色剤分散性、発色性は良好であった。それに対し、比較例２では、顔料添加量をその２倍としたが、トナー積層量を比較例１より少ない２．５としたため、色のくすみが発生した。また、比較例３では、顔料添加量を３倍としたが、トナー積層量を比較例１より少ない１としたため、濁りを発生し、使用に耐えうる範囲外であった。
それに対し、実施例１〜４では、トナー積層量は最も少ない１であったにもかかわらず、色剤分散性、発色性は良好であった。
【００４３】
以上のことから、本発明のトナー粒子によれば、現像・転写処理したトナー層の厚さが薄く、色剤分散性、発色性が良好で、印刷濃度や「くすみ」を向上できることが確認された。